ПОРИСТОЕ КЕРАМИЧЕСКОЕ ТЕЛО, СОДЕРЖАЩИЙ ЕГО КАТАЛИЗАТОР И ЕГО ПРИМЕНЕНИЕ

1. Пористое керамическое тело, содержащее: первый конец, второй конец и стенку, расположенную между указанными концами, при этом указанная стенка содержит по меньшей мере три выступа, образованные вдоль длины стенки, причем указанный первый конец и указанная стенка пересекаются друг с другом по первой линии окружности, имеющей непостоянный радиус перехода.
2. Пористое керамическое тело по п.1, дополнительно содержащее по меньшей мере один канал, расположенный внутри указанной стенки между указанными концами.
3. Пористое керамическое тело по п.1, дополнительно содержащее по меньшей мере три канала, расположенные внутри указанной стенки между указанными концами.
4. Пористое керамическое тело по п.3, отличающееся тем, что указанная стенка содержит не более восьми выступов.
5. Пористое керамическое тело по п.4, содержащее равное количество выступов и каналов.
6. Пористое керамическое тело по п.5, содержащее по меньшей мере четыре выступа, но не более шести выступов.
7. Пористое керамическое тело по п.4, содержащее неравное количество выступов и каналов.
8. Пористое керамическое тело по п.7, содержащее четное количество выступов и нечетное количество каналов.
9. Пористое керамическое тело по п.7, содержащее нечетное количество выступов и четное количество каналов.
10. Пористое керамическое тело по п.1, отличающееся тем, что указанный радиус перехода по линии окружности содержит первый радиус, расположенный в вершине выступа, и второй радиус, расположенный в низшей точке между двумя соседними выступами, причем указанный первый радиус больше, чем указанный второй радиус.
11. Пористое керамическое тело по п.10, отличающееся тем, что указанный первый радиус по меньшей мере в три раза больше, чем указанный второй радиус.
12. Пористое керамическое тело по п.1, отличающееся тем, что указанный второй конец и указанная стенка пересекаются друг с другом по второй линии окружности, имеющей непостоянный радиус перехода.
13. Пористое керамическое тело по п.3, дополнительно содержащее теоретическую центральную ось, проходящую через указанное керамическое тело от указанного первого конца до указанного второго конца, и указанные каналы асимметрично распределены вокруг указанной центральной оси.
14. Пористое керамическое тело по п.2, отличающееся тем, что указанный по меньшей мере один канал имеет некруглую форму поперечного сечения.
15. Пористое керамическое тело по п.14, отличающееся тем, что указанная некруглая форма поперечного сечения выбрана из группы, состоящей из овальной, прямоугольной и многоугольной форм.
16. Пористое керамическое тело по п.1, отличающееся тем, что каждый выступ имеет радиус R, наружный диаметр указанного керамического тела равен D, отношение D к R находится в пределах от 3 до 8, высота указанного керамического тела равна Н, и отношение Н к D находится в пределах от 0,5 до 3.
17. Пористое керамическое тело по п.16, отличающееся тем, что диаметр D пористого керамического тела находится в пределах от 4 до 18 миллиметров, радиус R выступа находится в пределах от 1 до 20 миллиметров, отношение D к R находится в пределах от 1 до 8, и высота Н керамического тела находится в пределах от 4 до 18 миллиметров.
2
2
18. Пористое керамическое тело по п.1, площадь поверхности которого находится в пределах от 0,03 м/г до 10 м/г.
19. Пористое керамическое тело по п.1, имеющее средний диаметр пор величиной более 0,5 мкм, и распределение размеров пор, где по меньшей мере 80% общего объема пор занимают поры с диаметрами в пределах от 0,1 до 10 мкм и по меньшей мере 80% объема пор с диаметрами в пределах от 0,1 до 10 мкм занимают поры с диаметрами в пределах от 0,3 до 10 мкм.
3
20. Пористое керамическое тело по п.1, имеющее распределение размеров пор по меньшей мере с двумя пиками логарифмического дифференциального распределения пор по объему в диапазоне диаметров пор 0,01-100 мкм, и по меньшей мере один пик из вышеуказанных пиков присутствует в диапазоне диаметров пор 0,01-1,0 мкм в распределении размеров пор, измеренном путем вдавливания ртути, при этом каждый пик представляет собой максимальное значение логарифмического дифференциального распределения пор по объему, равное 0,2 см/г или более.
21. Пористое керамическое тело по п.1, имеющее бимодальное распределение размеров пор с первой модой пор со средним диаметром в пределах приблизительно от 0,01 м до 5 мкм и второй модой пор со средним диаметром приблизительно от 5 мкм до 30 мкм.
22. Пористое керамическое тело по п.1, отличающееся тем, что объем пор с диаметром менее 1 мкм составляет менее 0,20 мл/г, объем пор диаметром более 5 мкм составляет менее 0,20 мл/г, и объем пор диаметром от 1 мкм до 5 мкм составляет по меньшей мере 40% общего объема пор.
23. Катализатор, содержащий пористое керамическое тело по п.1, серебро и один или несколько активаторов, используемых для эпоксидирования олефинов.
24. Катализатор по п.23, отличающийся тем, что в нем присутствует серебро в количестве от 10 до 30 вес.% от общей массы катализатора.
25. Катализатор по п.23, отличающийся тем, что один или несколько компонентов активатора выбраны из группы, состоящей из редкоземельных металлов, магния, рения и щелочных металлов.
26. Катализатор по п.25, отличающийся тем, что количество указанного рениевого активатора составляет по меньшей мере 1,25 ммоль/кг общей массы катализатора.
27. Катализатор по п.26, дополнительно содержащий рениевый соактиватор, выбранный из группы, состоящей из серы, молибдена, вольфрама и хрома, и где по меньшей мере один из указанных щелочных металлов выбран из группы, состоящей из лития, калия, рубидия и цезия.
28. Способ получения оксида олефина взаимодействием сырья, содержащего олефин, и кислорода в присутствии катализатора по п.23.
29. Способ по п.28, отличающийся тем, что олефин содержит этилен.
30. Способ получения 1,2-диола, простого эфира 1,2-диола, 1,2-карбоната или алканоламина, включающий превращение оксида олефина в 1,2-диол, простой эфир 1,2-диола, 1,2-карбонат или алканоламин, при этом оксид олефина получают способом по п.28.